(57)【要約】【課題】より均一な粒子径を有する金属粉末を安定的に生成することが可能なアトマイズノズルを提供する。【解決手段】アトマイズノズル１００は、上下方向に延びて下端から溶湯Ｍが流下される溶湯ノズル１と、溶湯ノズル１を外周側から囲う内周面２２Ｓを有するチャンバ２２、チャンバ２２内に溶湯ノズル１の周方向に向かってガスを導入する導入部２３、及び、チャンバ２２から溶湯ノズル１を囲いながら溶湯ノズル１の下端よりも下方まで延びるカバー２４であって、チャンバ２２の内周面２２Ｓに接続されて下方に向かうに従って縮径するテーパ内周面２５Ｓが形成されたカバー２４を有するガスノズル２と、を備える。【選択図】図１
2020066783.tif 000002
【特許請求の範囲】
【請求項１】
上下方向に延びて下端から溶湯が流下される溶湯ノズルと、
前記溶湯ノズルを外周側から囲う内周面を有するチャンバ、該チャンバ内に前記溶湯ノズルの周方向に向かってガスを導入する導入部、及び、前記チャンバから前記溶湯ノズルを囲いながら該溶湯ノズルの下端よりも下方まで延びるカバーであって、前記チャンバの内周面に接続されて下方に向かうに従って縮径するテーパ内周面が形成されたカバーを有するガスノズルと、
を備えるアトマイズノズル。
【請求項２】
前記導入部は、前記チャンバに対し斜め下方に向けて前記ガスを導入する請求項１に記載のアトマイズノズル。
【請求項３】
前記カバーは、前記テーパ内周面の下方に接続されて下方に向かうに従って拡径する拡径面をさらに有する請求項１又は２に記載のアトマイズノズル。
【請求項４】
前記カバーは、前記テーパ内周面の下方に設けられ、下方に向かうに従って縮径する第二縮径部と、前記第二縮径部の内側に、下方に向かう成分を含むガスの流れを導入する軸方向ガス導入部と、をさらに有する請求項１から３のいずれか一項に記載のアトマイズノズル。
【請求項５】
前記第二縮径部の上方の端部は、前記テーパ内周面の下方の端部よりも大きな径寸法を有することで、前記上方の端部及び前記下方の端部との間に、前記軸方向ガス導入部としての開口が形成されている請求項４に記載のアトマイズノズル。
【請求項６】
前記チャンバは、上下方向を中心軸とする円環状をなしている請求項１から５のいずれか一項に記載のアトマイズノズル。
【請求項７】
前記導入部は、前記チャンバに対して該チャンバの接線方向から接続されている請求項６に記載のアトマイズノズル。
【請求項８】
前記カバーは、前記周方向に間隔をあけて配列された複数の前記導入部を有する請求項１から７のいずれか一項に記載のアトマイズノズル。
【請求項９】
請求項１から８のいずれか一項に記載のアトマイズノズルを含むアトマイズ装置。
【請求項１０】
アトマイズノズルを用いて金属粉末を製造する方法であって、
上下方向に延びる溶湯ノズルの下端から溶湯を流下させるステップと、
前記溶湯ノズルを外周側から囲う内周面を有するチャンバ内に、前記溶湯ノズルの周方向に向かってガスを導入する導入部からガスを導入するステップと、
前記チャンバから前記溶湯ノズルを囲いながら該溶湯ノズルの下端よりも下方まで延びるカバーであって、前記チャンバの内周面に接続されて下方に向かうに従って縮径するテーパ内周面が形成されたカバーにより導入された前記ガスに旋回流を付与し、該ガスを前記溶湯に接触させて、前記溶湯を微粒化するステップと、
を含む金属粉末の製造方法。
【請求項１１】
請求項１０に記載の金属粉末の製造方法により製造された金属粉末。
【発明の詳細な説明】
【技術分野】
【０００１】
本発明は、アトマイズノズル、アトマイズ装置、金属粉末の製造方法、及び金属粉末に関する。
【背景技術】
【０００２】
近年、３Ｄプリンタによる金属部品の製造に注目が集まっている。この種の製造方法では、溶融した金属粉末を所定の形状に沿って積層、溶着させた後、冷却硬化させることで、所望の形状を有する部品を得ることができる。良好な形状・性質を有する部品を製造するためには、上記した金属粉末の品質が肝要となる。
【０００３】
金属粉末を得るための技術として、これまでにフリーフォール方式や、クローズ・カップルド方式と呼ばれる方法が提唱されている。これらの方法では、溶融した金属母材を重力によって下方に流下させながら、周囲から不活性ガスを噴射する。ガスの噴流によってせん断力が作用し、溶融した母材が分裂・微粒化される。その後、粒子径に基づいて分級を行い、一定の粒子径を有する金属粉末を得ることができる。このような技術の具体例として、例えば下記特許文献１に記載されたガスアトマイズノズルが知られている。
【０００４】
特許文献１に記載されたガスアトマイズノズルは、溶融した金属母材を流下させる溶湯ノズルと、この溶湯ノズルを包囲するガスノズルと、を備えている。ガスノズルは、円環状のガス供給室と、このガス供給室から溶湯ノズルの周囲に向かってガスを噴出するノズル孔と、を有している。ガス供給室には、当該ガス供給室に接線方向からガスを導入する導入口が接続されている。ノズル孔は、溶湯ノズルの吐出口よりも上方に位置している。これにより、上記のノズル孔から噴出したガスに、旋回成分を与えることができるとされている。
【先行技術文献】
【特許文献】
【０００５】
【特許文献１】特開２００３−１１３４０６号公報
【特許文献２】特開２００５−１３９４７１号公報
【特許文献３】国際公開第２０１８／１３９５４４号
【特許文献４】国際公開第２０１２／１５７７３３号
【特許文献５】実開平６−２２３３８号公報
【発明の概要】
【発明が解決しようとする課題】
【０００６】
しかしながら、上記特許文献１に記載された装置では、ノズル孔が、溶湯ノズルの吐出口よりも上方に配置されていることから、ガスに与えられていた旋回流成分が、溶湯ノズルの吐出口に達した時点ではすでに拡散して失われてしまう。その結果、溶湯に十分なせん断力を加えることができず、得られる金属粉末の粒子径が不均一になってしまう虞がある。また、せん断力を増加させるべく、ガスの流速を上げた場合には、周方向においてガスの流れ同士が干渉してしまい、金属粉末を安定的に生成できない虞がある。
【０００７】
本発明は上記課題を解決するためになされたものであって、より均一な粒子径を有する金属粉末を安定的に生成することが可能なアトマイズノズルを提供することを目的とする。
【課題を解決するための手段】
【０００８】
本発明の一態様に係るアトマイズノズルは、上下方向に延びて下端から溶湯が流下される溶湯ノズルと、前記溶湯ノズルを外周側から囲う内周面を有するチャンバ、該チャンバ内に前記溶湯ノズルの周方向に向かってガスを導入する導入部、及び、前記チャンバから前記溶湯ノズルを囲いながら該溶湯ノズルの下端よりも下方まで延びるカバーであって、前記チャンバの内周面に接続されて下方に向かうに従って縮径するテーパ内周面が形成されたカバーを有するガスノズルと、を備える。
【０００９】
本発明の一態様に係る金属粉末の製造方法は、アトマイズノズルを用いて金属粉末を製造する方法であって、上下方向に延びる溶湯ノズルの下端から溶湯を流下させるステップと、前記溶湯ノズルを外周側から囲う内周面を有するチャンバ内に、前記溶湯ノズルの周方向に向かってガスを導入する導入部からガスを導入するステップと、前記チャンバから前記溶湯ノズルを囲いながら該溶湯ノズルの下端よりも下方まで延びるカバーであって、前記チャンバの内周面に接続されて下方に向かうに従って縮径するテーパ内周面が形成されたカバーにより導入された前記ガスに旋回流を付与し、該ガスを前記溶湯に接触させて、前記溶湯を微粒化するステップと、を含む。
【００１０】
上記構成によれば、導入部を経てチャンバ内に、溶湯ノズルの周方向に向かってガスが導入される。これにより、チャンバ内では内周面に沿って、周方向に旋回する旋回流が形成される。さらに、チャンバの内周面は、カバーのテーパ内周面に接続されている。これにより、旋回流はテーパ内周面に沿って下方に向かって流れる。ここで、テーパ内周面は、下方に向かうに従って縮径していることから、旋回流は下方に向かうに従ってその角速度が増大する。その結果、溶湯ノズルから流下された溶湯に対して大きなせん断力を与えることができる。加えて、カバーは、溶湯ノズルの下端よりも下方まで延びていることから、旋回流が発散する前に当該旋回流を溶湯に接触させることができる。一方で、カバーが溶湯ノズルの下端よりも上方に留まっている場合、カバーから噴出した旋回流が、溶湯ノズルの吐出口に達した時点ではすでに拡散して失われてしまう可能性がある。上記の構成によれば、このような可能性を低減することができる。
【００１１】
上記アトマイズノズルでは、前記導入部は、前記チャンバに対し斜め下方に向けて前記ガスを導入してもよい。
【００１２】
上記構成によれば、導入部によってガスがチャンバに対して斜め下方に向けて導入される。即ち、ガスに対して、上方から下方に向かう流れ成分を付与することができる。これにより、溶湯に対してより大きなせん断力を与えることができる。
【００１３】
上記アトマイズノズルでは、前記カバーは、前記テーパ内周面の下方に接続されて下方に向かうに従って拡径する拡径面をさらに有してもよい。
【００１４】
上記構成によれば、カバーが拡径面をさらに有していることから、テーパ内周面に沿って流れる際に音速に達したガスは、拡径面を経てさらに高速となる。これにより、溶湯に対してさらに大きなせん断力を与えることができる。加えて、ガスの流れが高速化されることで、下方に向かう速度成分も増加するため、金属粉末を下方に吹き飛ばす効果が増加し、テーパ内周面や拡径面への金属粉末の付着を防止することができる。これにより、溶湯ノズルが閉塞される可能性を低減すると共に生成した金属粉末の回収率を向上させることができる。
【００１５】
上記アトマイズノズルでは、前記カバーは、前記テーパ内周面の下方に設けられ、下方に向かうに従って縮径する第二縮径部と、前記第二縮径部の内側に、下方に向かう成分を含むガスの流れを導入する軸方向ガス導入部と、をさらに有してもよい。
【００１６】
上記構成によれば、軸方向ガス導入部によって、第二縮径部の内側に、下方に向かう成分を含むガスの流れを導入することができる。ここで、テーパ内周面を経て下方に達した旋回流成分を含むガスの流れは、遠心力によって外周側に広がる傾向にある。しかしながら、上記の構成では、旋回流を含むガスの流れが、軸方向ガス導入部から導入されたガスによって外周側から抑え込まれる。その結果、旋回流の角速度が高められ、ガスによるせん断力をさらに増大させることができる。さらに、ガスの流れが高速化されることで、下方に向かう速度成分も増加するため、金属粉末を下方に吹き飛ばす効果が増加し、テーパ内周面や拡径面への金属粉末の付着を防止することができる。これにより、溶湯ノズルが閉塞される可能性を低減すると共に生成した金属粉末の回収率を向上させることができる。
【００１７】
上記アトマイズノズルでは、前記第二縮径部の上方の端部は、前記テーパ内周面の下方の端部よりも大きな径寸法を有することで、前記上方の端部及び前記下方の端部との間に、前記軸方向ガス導入部としての開口が形成されていてもよい。
【００１８】
上記構成によれば、第二縮径部の上方の端部と、テーパ内周面の下方の端部との間に開口を形成することによって、周方向の全域にわたって、下方に向かうガスの流れを形成することができる。その結果、旋回流を含むガスの流れを、軸方向ガス導入部から導入されたガスによって外周側から均一に抑え込むことができる。これにより、溶湯に対して周方向に均一なせん断力が与えられ、金属粉末を安定的に生成することができる。
【００１９】
上記アトマイズノズルでは、前記チャンバは、上下方向を中心軸とする円環状をなしていてもよい。
【００２０】
上記構成によれば、チャンバが円環状をなしていることにより、チャンバ内で旋回流を円滑に形成することができる。一方で、チャンバが矩形や多角形状をなしている場合には、角部でガスの流れが剥離したり、淀んだりするため、旋回流を安定的に形成することができない可能性がある。上記の構成によれば、このような可能性を低減することができる。
【００２１】
上記アトマイズノズルでは、前記導入部は、前記チャンバに対して該チャンバの接線方向から接続されていてもよい。
【００２２】
上記構成によれば、導入部がチャンバに対して接線方向から接続されているため、チャンバ内に形成される旋回流の旋回速度（周方向速度）をさらに高めることができる。これにより、溶湯に対して十分に大きなせん断力を与えることができる。
【００２３】
上記アトマイズノズルでは、前記カバーは、前記周方向に間隔をあけて配列された複数の前記導入部を有してもよい。
【００２４】
上記構成によれば、カバーが、周方向に間隔をあけて配列された複数の導入部を有することから、チャンバ内で形成される旋回流の旋回速度（周方向速度）の分布を均一化することができる。これにより、溶湯に対して周方向の全域にわたって均一にせん断力を与えることができる。
【００２５】
本発明の一態様に係るアトマイズ装置は、上記いずれか一の態様に係るアトマイズノズルを含む。
【００２６】
上記構成によれば、金属粉末を安定的に製造することが可能なアトマイズ装置を得ることができる。
【００２７】
上記の金属粉末の製造方法において、前記溶湯は、溶湯収容部に収容されており、製造方法は、前記溶湯の液面の高さをセンサにより検知するステップと、検知された前記高さに応じて、前記導入部から導入されるガスの圧力を調整するステップと、を含んでもよい。
【００２８】
この方法によれば、溶湯の流量が減少した場合に、ガスの圧力を低下させ、ガスと溶湯との流量比（メタル／ガス比）を常時適正化することができる。即ち、溶湯の流量に応じてガスの流量を調整することができる。これにより、より安定的に金属粉末を生成することができる。
【発明の効果】
【００２９】
本発明によれば、より均一な粒子径を有する金属粉末を安定的に生成することが可能なアトマイズノズルを提供することができる。
【図面の簡単な説明】
【００３０】
【図１】本発明の第一実施形態に係るアトマイズノズルの縦断面図である。
【図２】図１のＩＩ−ＩＩ線における断面図である。
【図３】本発明の第二実施形態に係るアトマイズノズルの縦断面図である。
【図４】図３のＩＶ−ＩＶ線のおける断面図である。
【図５】本発明の第三実施形態に係るアトマイズノズルの縦断面図である。
【図６】本発明の各実施形態の変形例に係るアトマイズノズルの構成を示す模式図である。
【図７】本発明の実施形態に係る金属粉末の製造方法の工程を示すフローチャートである。
【発明を実施するための形態】
【００３１】
［第一実施形態］
本発明の第一実施形態について、図１と図２を参照して説明する。本実施形態に係るアトマイズノズル装置９０は、一例として３Ｄプリンタによる部品の造形に用いられる金属粉末を生成するための装置である。図１に示すように、このアトマイズ装置９０は、アトマイズノズル１００と、ガス供給部３と、を備えている。アトマイズノズル１００は、溶湯ノズル１と、ガスノズル２と、を有している。
【００３２】
溶湯ノズル１は、溶融した液相状態の金属母材（溶湯Ｍ）を重力によって下方に向かって流下させるために設けられている。溶湯ノズル１は、溶湯収容部１１と、円筒部１２と、先端部１３と、を有している。溶湯収容部１１は、溶湯Ｍを一時的に貯留するための容器である。溶湯収容部１１は、上下方向に延びる軸線Ａｍを中心として有底円筒状に形成されている。
【００３３】
円筒部１２は、溶湯収容部１１の底面に接続されて下方に延びる筒状をなしている。円筒部１２は、軸線Ａｍを中心とする円筒状をなしている。軸線Ａｍに対する径方向の円筒部１２の寸法は、上下方向の全域にわたって一定である。円筒部１２は、溶湯収容部１１の中心位置（軸線Ａｍの位置）に接続されている。即ち、円筒部１２と溶湯収容部１１とは、互いに同軸上に設けられている。円筒部１２の径方向の寸法は、溶湯収容部１１の径方向の寸法よりも小さい。
【００３４】
先端部１３は、円筒部１２の下端に接続されている。先端部１３は、上方から下方に向かうに従って、径方向の寸法が次第に減少している。言い換えると、先端部１３は、下方に向かうに従って次第に縮径している。先端部１３の下端部は、下方に向かって開口する溶湯吐出口１３Ｐとされている。溶湯吐出口１３Ｐは、軸線Ａｍを中心とする円形をなしている。液相状態の溶湯Ｍは、この溶湯吐出口１３Ｐから下方に向かって流下される。なお、溶湯ノズル１の構成は上記に限定されず、例えば溶湯収容部１１の底面に貫通孔を形成し、この貫通孔に連通するように上記の先端部１３を取り付ける構成を採ることも可能である。つまり、上記の円筒部１２を設けない構成を採ることも可能である。
【００３５】
ガスノズル２は、溶湯吐出口１３Ｐから吐出された溶湯Ｍに対してせん断力を与えることで、溶湯Ｍを分裂・微粒化させるためのガスを供給する。ガスノズル２は、環状部２１と、チャンバ２２と、導入部２３と、カバー２４と、を有している。
【００３６】
図２に示すように、環状部２１は、軸線Ａｍを中心軸とする円環状をなしており、内部にはガスが流通するための空間が形成されている。軸線Ａｍを含む面における環状部２１の断面形状は矩形である。なお、環状部２１の断面形状は矩形に限定されず、円形であってもよい。
【００３７】
チャンバ２２は、環状部２１の内周側に設けられ、軸線Ａｍを中心とする円環状をなしている。チャンバ２２の内部には、後述する導入部２３を経て環状部２１から導入されたガスが流通する空間が形成されている。
【００３８】
導入部２３は、環状部２１とチャンバ２２とを接続している。本実施形態では、ガスノズル２は、軸線Ａｍの周方向に間隔（等間隔）をあけて複数（４つ）の導入部２３を有している。各導入部２３は、チャンバ２２の外周面から、当該チャンバ２２のなす円形の接線方向に延びている。導入部２３の両端部のうち、環状部２１側の端部は第一端部２３Ａとされ、チャンバ２２側の端部は第二端部２３Ｂとされている。第一端部２３Ａは、環状部２１の内周面上にそれぞれ開口している。第二端部２３Ｂは、チャンバ２２の内周面（チャンバ内周面２２Ｓ）上にそれぞれ開口している。これにより、導入部２３を経て環状部２１から供給されたガスの流れは、チャンバ２２内で周方向に向かって流れる。なお、導入部２３は、第一端部２３Ａと第二端部２３Ｂとが水平面内（即ち、軸線Ａｍに直交する面内）に位置していてもよいし、図６に示すように、第二端部２３Ｂが第一端部２３Ａよりも下方に位置していてもよい。即ち、第一端部２３Ａから第二端部２３Ｂに向かうに従って、導入部２３が上方から下方に向かって斜めに延びていてもよい。後者の場合には、ガスの流れに軸線Ａｍ方向の成分を与えることができる。また、導入部２３自体が水平面内に延びている場合であっても、チャンバ２２に対して斜め上方から下方に向けてガスを導入する構成を採ることも可能である。この場合にも、ガスの流れに軸線Ａｍ方向の成分を与えることができる。
【００３９】
カバー２４は、上記のようにチャンバ２２内を流通しているガスを、溶湯ノズル１の先端部（溶湯吐出口１３Ｐ）に向かって案内する。図１に示すように、本実施形態では、ガスノズル２は、カバー２４としての縮径部２５を有している。縮径部２５は、軸線Ａｍを中心として、チャンバ２２から下方に向かって延びており、下方に向かうに従って縮径している。縮径部２５は、チャンバ２２の下端部から溶湯ノズル１を囲いながら、溶湯ノズル１の下端部（溶湯吐出口１３Ｐ）よりも下方まで延びている。縮径部２５の内周面は、下方に向かうに従って縮径するテーパ内周面２５Ｓとされている。テーパ内周面２５Ｓの径寸法の減少率は、軸線Ａｍ方向の全域にわたって単調変化である。つまり、径寸法は常に下方の方が小さくなる。
【００４０】
カバー２４の下端部は、上記したガスを吐出するガス吐出口２５Ｐとされている。上下方向（軸線Ａｍ方向）におけるガス吐出口２５Ｐの位置は、溶湯ノズル１の溶湯吐出口１３Ｐよりも下方とされている。ガス吐出口２５Ｐは、軸線Ａｍを中心とする円形をなしている。ガス吐出口２５Ｐの径方向の寸法（開口径）は、溶湯吐出口１３Ｐの径方向の寸法（開口径）よりも大きい。ガス吐出口２５Ｐと溶湯吐出口１３Ｐとは、互いに軸線Ａｍを中心とする同軸上に配置されている。
なお、ガス吐出口２５Ｐの直径をＤとした場合、ガス吐出口２５Ｐと溶湯吐出口１３Ｐとの上下方向の間隔Ｈ（軸線Ａｍ上の間隔）は、１Ｄ＜Ｈ＜２Ｄの寸法に設定されていることが好ましい。ここで、ガス吐出口２５Ｐでは旋回流によってガスが半径方向外側に拡散する。上記のように、間隔Ｈを１Ｄよりも大きくすることで、カバー２４内の流れにこの影響が伝搬することを抑制することが可能となる。その結果、溶湯Ｍにより大きな流体力を与えることができる。
【００４１】
ガス供給部３は、ガス供給源３１と、ガス圧送部３２（圧縮機３２）と、供給配管３３と、を有している。ガス供給源３１は、例えばアルゴンやネオン等の不活性ガスを貯留するための容器である。ガス供給源３１は、供給配管３３によって、上述の環状部２１に接続されている。供給配管３３上には、ガスを圧送するための圧縮機３２が設けられている。即ち、圧縮機３２を駆動することによって、ガス供給源３１から環状部２１に向かってガスが導入される。なお、ガスの成分や組成は上記のアルゴンやネオンに限定されず、溶湯Ｍ（金属母材）との間で化学反応を生じない限りにおいてはいかなる気体もガスとして用いることが可能である。また、上記の圧縮機３２に代えて、ガスが封入された高圧ボンベや高圧タンクをガス圧送部３２として用いることも可能である。
【００４２】
次に、本実施形態に係る金属粉末の製造方法について、図７を参照して説明する。同図に示すように、この製造方法は、溶湯流下ステップＳ１と、ガス導入ステップＳ２と、微粒化ステップＳ３と、を含む。溶湯流下ステップＳ１では、上述の溶湯ノズル１から液相状態の溶湯Ｍを流下させる。次いで、ガス導入ステップＳ２では、上述の導入部２３によってチャンバ２２内に、溶湯ノズル１の周方向にガスを導入する。その後、微粒化ステップＳ３で、ガスのせん断力によって溶湯Ｍが微粒化されて金属粉末が得られる。以上により、本実施形態に係る金属粉末の製造方法の全工程が完了する。
【００４３】
続いて、本実施形態に係るアトマイズノズル１００の動作について説明する。アトマイズノズル１００を動作させるに当たっては、まず上記の圧縮機３２を駆動することで、ガスをガスノズル２の環状部２１内に供給する。同時に、溶湯ノズル１の溶湯収容部１１に溶湯Ｍを充填する。環状部２１内にガスが充満すると、即ち、環状部２１内におけるガスの圧力が高まると、当該圧力によって、ガスは導入部２３に向かって流れる。導入部２３を通過したガスは、チャンバ２２内に導かれる。ここで、上述のように導入部２３は、チャンバ２２のなす円形の接線方向に延びていることから、導入部２３からチャンバ２２内に導かれたガスは、チャンバ２２内で軸線Ａｍの周方向一方側から他方側に向かって旋回する。チャンバ２２内で形成された旋回流は、旋回速度（角速度）を維持したまま、チャンバ２２の下方に接続されたカバー２４（縮径部２５）に到達する。
【００４４】
ここで、カバー２４の内周面は、下方に向かうに従って縮径するテーパ内周面２５Ｓをなしている。したがって、チャンバ２２から導かれたガスの旋回流は、テーパ内周面２５Ｓに沿って旋回しながら下方に流れる。この時、テーパ内周面２５Ｓが縮径していることによって、旋回流の角速度は下方に向かうにつれて次第に増加する。その後、溶湯ノズル１の溶湯吐出口１３Ｐまで到達したガスは、溶湯吐出口１３Ｐから流下された溶湯Ｍに接触することで、溶湯Ｍにせん断力を与える。このせん断力によって、溶湯Ｍが分裂・微粒化される。溶湯Ｍの微粒子は、下方に移動するにつれて冷却硬化し、金属粉末となる。このようにして生成された金属粉末を不図示の回収装置によって回収し、粒子径に応じて分級する。これにより、所望の粒子径を有する金属粉末が得られる。
【００４５】
上記の構成によれば、導入部２３を経てチャンバ２２内に、溶湯ノズル１の周方向に向かってガスが導入される。これにより、チャンバ２２内では内周面に沿って、周方向に旋回する旋回流が形成される。さらに、チャンバ２２の内周面は、カバー２４のテーパ内周面２５Ｓに接続されている。これにより、旋回流はテーパ内周面２５Ｓに沿って下方に向かって流れる。ここで、テーパ内周面２５Ｓは、下方に向かうに従って縮径していることから、旋回流は下方に向かうに従ってその角速度が増大する。その結果、溶湯ノズル１から流下された溶湯Ｍに対して大きなせん断力を与えることができる。加えて、カバー２４は、溶湯ノズル１の下端よりも下方まで延びていることから、旋回流が発散する前に当該旋回流を溶湯Ｍに接触させることができる。一方で、カバー２４が溶湯ノズル１の下端よりも上方に留まっている場合、カバー２４から噴出した旋回流が、溶湯ノズル１の吐出口に達した時点ではすでに拡散して失われてしまう可能性がある。しかしながら、上記の構成によれば、このような可能性を低減することができる。その結果、より均一な粒子径を有する金属粉末を安定的に生成することができる。
【００４６】
さらに、上記構成によれば、チャンバ２２が軸線Ａｍを中心とする円環状をなしていることにより、チャンバ２２内で旋回流を円滑に形成することができる。一方で、チャンバ２２が矩形や多角形状をなしている場合には、角部でガスの流れが剥離したり、淀んだりするため、旋回流を安定的に形成することができない可能性がある。上記の構成によれば、このような可能性を低減することができる。
【００４７】
加えて、上記構成によれば、導入部２３がチャンバ２２に対して接線方向から接続されているため、チャンバ２２内に形成される旋回流の旋回速度（周方向速度）をさらに高めることができる。これにより、溶湯Ｍに対して十分に大きなせん断力を与えることができる。
【００４８】
さらに加えて、上記構成によれば、カバー２４が、周方向に間隔をあけて配列された複数の導入部２３を有することから、チャンバ２２内で形成される旋回流の旋回速度（周方向速度）の分布を均一化することができる。これにより、溶湯Ｍに対して周方向の全域にわたって均一にせん断力を与えることができる。
【００４９】
以上、本発明の第一実施形態について説明した。なお、本発明の要旨を逸脱しない限りにおいて、上記の構成に種々の変更や改修を施すことが可能である。例えば上記第一実施形態では、導入部２３が４つ設けられている例について説明した。しかしながら、導入部２３の個数は４つに限定されず、３つ以下であってもよいし、５つ以上であってもよい。
さらに、上記第一実施形態では、導入部２３が周方向に間隔をあけて複数配列されている例について説明した。しかしながら、導入部２３の構成は上記に限定されず、周方向に隣接するように周方向全域にわたって複数の導入部２３を連続的に配置することも可能である。
【００５０】
［第二実施形態］
次に、本発明の第二実施形態について、図３と図４を参照して説明する。なお、上記第一実施形態と同様の構成については同一の符号を付し、詳細な説明を省略する。本実施形態に係るアトマイズノズル２００では、カバー２２４の構成が上記第一実施形態と異なっている。図３に示すように、カバー２２４は、上記第一実施形態で説明した縮径部２５と、当該縮径部２５の下方に接続された拡径部２６と、を有している。拡径部２６は、縮径部２５の下端部から下方に向かうに従って、径方向の寸法が次第に増加するように形成されている。拡径部２６の内周面（拡径面２６Ｓ）は、下方に向かうに従って拡径している。
【００５１】
縮径部２５と拡径部２６との接続部分（のど部２７）の上下方向（軸線Ａｍ方向）における位置は、以下のように設定されている。のど部２７の開口径（直径）をＤとした時、のど部２７の上下方向における位置は、溶湯ノズル１の溶湯吐出口１３Ｐを基準として、上方向にＤの１０％から、下方向にＤの３０％までの範囲内とされている。より好ましくは、のど部２７の位置は、上方向にＤの０％から、下方向にＤの１０％までの範囲内とされる。
【００５２】
さらに、本実施形態では図４に示すように、拡径部２６を有していない場合（即ち、第一実施形態の構成）に比べて、導入部２３の個数を増やすことが望ましい。具体的には、導入部２３を５つ以上設ける、又は全周に間隔をあけずに設けることが望ましい。即ち、周方向に隣接するように周方向全域にわたって複数の導入部２３を連続的に配置することが望ましい。なお、図４の例では、周方向に隣接するように周方向全域にわたって複数の導入部２３が設けられ、周方向全域にわたってチャンバ２２に接続されている例について図示している。また、同図の例では、複数の導入部２３は軸線Ａｍを中心として軸対称に配置されている。
【００５３】
上記構成によれば、カバー２２４が拡径部２６をさらに有することで、上方から下方に向かって延びるラバールノズルを形成している。これにより、テーパ内周面２５Ｓに沿って流れる際に音速に達したガスは、拡径部２６の内周面（拡径面２６Ｓ）を経てさらに高速となる。その結果、溶湯Ｍに対してさらに大きなせん断力を与えることができる。加えて、ガスの流れが高速化されることで、下方に向かう速度成分（軸線Ａｍ方向成分）も増加するため、金属粉末を下方に吹き飛ばす効果が増加し、テーパ内周面や拡径面への金属粉末の付着を防止することができる。これにより、溶湯ノズル１が閉塞される可能性を低減すると共に生成した金属粉末の回収率を向上させることができる。
【００５４】
以上、本発明の第二実施形態について説明した。なお、本発明の要旨を逸脱しない限りにおいて、上記の構成に種々の変更や改修を施すことが可能である。
【００５５】
［第三実施形態］
続いて、本発明の第三実施形態について、図５を参照して説明する。なお、上記の各実施形態と同様の構成については同一の符号を付し、詳細な説明を省略する。本実施形態に係るアトマイズノズル３００では、カバー３２４の構成が上記の各実施形態と異なっている。カバー３２４は、上記第一実施形態で説明した縮径部２５（第一縮径部２５Ａとする）と、当該第一縮径部２５Ａの下方に設けられた第二縮径部２５Ｂと、軸方向ガス導入部４と、第二チャンバ２２２と、を有している。
【００５６】
第二縮径部２５Ｂの上端部と第一縮径部２５Ａの下端部とは、軸線Ａｍ方向において同一の位置とされている。第一縮径部２５Ａの下端部は、溶湯吐出口１３Ｐよりもわずかに下方に位置している。さらに、第二縮径部２５Ｂの上端部は、テーパ内周面２５Ｓの下端部よりも大きな径寸法を有している。これにより、第二縮径部２５Ｂの上端部と、テーパ内周面２５Ｓの下端部との間には、軸線Ａｍに対する径方向に広がる開口が形成されている。この開口は、軸方向ガス導入部４とされている。軸方向ガス導入部４の上方には、第一縮径部２５Ａを外周側から囲むようにして配置された円環状の第二チャンバ２２２が設けられている。第二チャンバ２２２には、上述したガス供給源３１からガスを導入する第二供給配管３３Ｂが接続されている。
【００５７】
上記構成によれば、軸方向ガス導入部４によって、第二縮径部２５Ｂの内側に、下方に向かう成分を含むガスの流れを導入することができる。ここで、テーパ内周面２５Ｓを経て下方に達した旋回流成分を含むガスの流れは、遠心力によって外周側に広がる傾向にある。しかしながら、上記の構成では、旋回流を含むガスの流れが、軸方向ガス導入部４から導入されたガスによって外周側から抑え込まれる。その結果、旋回流の拡散が抑制され、ガスによるせん断力をさらに増大させることができる。さらに、ガスの流れが高速化されることで、下方に向かう速度成分も増加するため、金属粉末を下方に吹き飛ばす効果が増加し、テーパ内周面や拡径面への金属粉末の付着を防止することができる。これにより、溶湯ノズル１が閉塞される可能性を低減すると共に生成した金属粉末の回収率を向上させることができる。
【００５８】
さらに、上記構成によれば、第二縮径部２５Ｂの上方の端部と、テーパ内周面２５Ｓの下方の端部との間に開口（軸方向ガス導入口）を形成することによって、周方向の全域にわたって、下方に向かうガスの流れを形成することができる。その結果、旋回流を含むガスの流れを、軸方向ガス導入部４から導入されたガスによって外周側から均一に抑え込むことができる。これにより、溶湯Ｍに対して周方向に均一なせん断力が与えられ、金属粉末を安定的に生成することができる。
【００５９】
以上、本発明の実施形態について説明した。なお、本発明の要旨を逸脱しない限りにおいて、上記の構成に種々の変更や改修を施すことが可能である。
【００６０】
さらに、導入部２３は、図６に示すように、第二端部２３Ｂが第一端部２３Ａよりも下方に位置していてもよい。即ち、第一端部２３Ａから第二端部２３Ｂに向かうに従って、導入部２３が上方から下方に向かって斜めに延びていてもよい。後者の場合には、ガスの流れに軸線Ａｍ方向の成分を与えることができる。また、導入部２３自体が水平面内に延びている場合であっても、チャンバ２２に対して斜め上方から下方に向けてガスを導入する構成を採ることも可能である。この場合にも、ガスの流れに軸線Ａｍ方向の成分を与えることができる。
【符号の説明】
【００６１】
１…溶湯ノズル
２…ガスノズル
３…ガス供給部
４…軸方向ガス導入部
１１…溶湯収容部
１２…円筒部
１３…先端部
２１…環状部
２２…チャンバ
２３…導入部
２４，２２４，３２４…カバー
２５…縮径部
２６…拡径部
２７…のど部
３１…ガス供給源
３２…圧縮機（ガス圧送部）
３３…供給配管
１００，２００，３００…アトマイズノズル
２２２…第二チャンバ
１３Ｐ…溶湯吐出口
２２Ｓ…チャンバ内周面
２３Ａ…第一端部
２３Ｂ…第二端部
２５Ａ…第一縮径部
２５Ｂ…第二縮径部
２５Ｐ…ガス吐出口
２５Ｓ…テーパ内周面
２６Ｓ…拡径面
３３Ｂ…第二供給配管
Ａｍ…軸線
Ｍ…溶湯
Ｓ１…溶湯流下ステップ
Ｓ２…ガス導入ステップ
Ｓ３…微粒化ステップ
【図１】
2020066783.tif 000003
【図２】
2020066783.tif 000004
【図３】
2020066783.tif 000005
【図４】
2020066783.tif 000006
【図５】
2020066783.tif 000007
【図６】
2020066783.tif 000008
【図７】
2020066783.tif 000009